СПОСОБ ПОЛУЧЕНИЯ МНОГОСЛОЙНОЙ КРАСОЧНОЙ СИСТЕМЫ

1. Способ получения многослойной красочной системы (М) на металлической подложке (S), включающий:
(1) получение отвержденного покрытия, наносимого электрохимическим способом (Е.1), на металлической подложке (S) путем электрофорезного нанесения покрытия, наносимого электрохимическим способом (е.1), на подложку (S) и последующее отверждение покрытия, наносимого электрохимическим способом (е.1),
(2) получение (2.1) грунтовки (В.2.1) или (2.2) множества непосредственно сменяющих друг друга грунтовок (В.2.2.x) непосредственно на отвержденном покрытии, наносимом электрохимическим способом (Е.1), путем (2.1) нанесения водного грунтовочного материала (b.2.1) непосредственно на покрытие, наносимое электрохимическим способом (Е.1), или (2.2) нанесение множества грунтовочных материалов (b.2.2.х) в непосредственной последовательности на покрытие, наносимое электрохимическим способом (Е.1),
(3) получение покровного лака (К) непосредственно на (3.1) грунтовке (В.2.1) или (3.2) самой верхней грунтовке (В.2.2.x) путем нанесения материала покровного лака (k) непосредственно на (3.1) грунтовку (В.2.1) или (3.2) самую верхнюю грунтовку (В.2.2.x),
(4) отверждение вместе (4.1) грунтовки (В.2.1) и покровного лака (К) или (4.2) грунтовок (В.2.2.x) и покровного лака (К),
где
грунтовочный материал (b.2.1) или, по меньшей мере, один из грунтовочных материалов (b.2.2.х) включает, по меньшей мере, одну водную дисперсию, включающую, по меньшей мере, один сополимер (СП), при этом указанный сополимер (СП) получают путем
(I) сначала загружают, водную дисперсию, по меньшей мере, одного полиуретана, и потом
(II) полимеризуют смесь олефиново ненасыщенных мономеров в присутствии полиуретана из (I),
где
(а) применяют водорастворимый инициатор,
(б) олефиново ненасыщенные мономеры отмеряют таким образом, что концентрация 6.0 мас. %, в пересчете на общее количество олефиново ненасыщенных мономеров, применяемых для полимеризации, в растворе реакции не превышена на протяжении всего времени реакции, и
(в) смесь олефиново ненасыщенных мономеров включает, по меньшей мере, один полиолефиново ненасыщенный мономер.
2. Способ по п. 1, где олефиново ненасыщенные мономеры отмеряют таким образом, что концентрация 5.0 мас. %, в пересчете на общее количество олефиново ненасыщенных мономеров, применяемых для полимеризации, в растворе реакции не превышена на протяжении всего времени реакции.
3. Способ по п. 1 или 2, где смесь олефиново ненасыщенных мономеров включает 0.1-6.0 мол % полиолефиново ненасыщенных мономеров.
4. Способ по любому из пп. 1 или 2, где смесь олефиново ненасыщенных мономеров включает аллил метакрилат, и дополнительные полиолефиново ненасыщенные мономеры не присутствуют.
5. Способ по любому из пп. 1 или 2, где смесь олефиново ненасыщенных мономеров включает меньше чем 10.0 мас. % винилароматических мономеров, в пересчете на общее количество олефиново ненасыщенных мономеров, применяемых для полимеризации.
6. Способ по любому из пп. 1 или 2, где грунтовочный материал (b.2.1) или, по меньшей мере, один из грунтовочных материалов (b.2.2.х), предпочтительно все грунтовочные материалы (b.2.2.х), дополнительно включает(включают), по меньшей мере, один гидрокси-функциональный полимер в качестве связующего вещества, выбранный из группы включающей полиуретаны, полиэстеры, полиакрилаты и сополимеры этих полимеров.
7. Способ по п. 6, где грунтовочный материал (b.2.1) или, по меньшей мере, один из грунтовочных материалов (b.2.2.х), предпочтительно все грунтовочные
материалы (b.2.2.x), дополнительно включает(включают) меламиновую смолу в качестве сшивающего агента.
8. Способ по любому из пп. 1, 2 и 7, где грунтовочный материал (b.2.1) или, по меньшей мере, один из грунтовочных материалов (b.2.2.х), предпочтительно все грунтовочные материалы (b.2.2.х), включает(включают), по меньшей мере, один цветной пигмент и/или пигмент для эффекта.
9. Способ по любому из пп. 1, 2 и 7, где грунтовочный материал (b.2.1) или, по меньшей мере, один из грунтовочных материалов (b.2.2.х) включает(включают) металлический пигмент для эффекта, предпочтительно ламинарный алюминиевый пигмент.
10. Способ по любому из пп. 1, 2 и 7, где грунтовочный материал (b.2.1) или, по меньшей мере, один из грунтовочных материалов (b.2.2.х), предпочтительно все грунтовочные материалы (b.2.2.х), представляет собой/представляют собой однокомпонентные композиции покрытия.
11. Способ по любому из пп. 1, 2 и 7, где отверждение вместе (4) осуществляют при температурах 100-250°C в течение периода 5-60 мин.
12. Способ по любому из пп. 1, 2 и 7, где получают (2.2) две грунтовки (В.2.2.а) и (B.2.2.z), для которых водные грунтовочные материалы (b.2.2.а) и (b.2.2.z) одинаковые и содержат пигменты для эффекта.
13. Способ по п. 12, где грунтовочный материал (b.2.2.а) наносят распылением в электростатическом поле, и грунтовочный материал (b.2.2.z) путем пневматического нанесения.
14. Способ по любому из пп. 1, 2, 7 и 13, где получают (2.2) по меньшей мере, две грунтовки, первая грунтовка (В.2.2.а) непосредственно наверху покрытия, наносимого электрохимическим способом (Е.1), включает белые пигменты и черные пигменты, и дополнительные грунтовки (В.2.2.x) включают пигменты для эффекта.
15. Многослойная красочная система (М), которая получена способом по любому из пп. 1-14.